(57)【要約】【課題】本発明の目的は、インク保存性、吐出安定性が良好で、かつ形成した画像の光沢性に優れたインクジェット用顔料インク及びインクジェット記録方法を提供することにある。【解決手段】顔料、水溶性有機溶剤及び下記一般式（１）で表される繰り返し単位を有するポリマーを含有し、白金プレート法による静的表面張力値が４０ｍＮ／ｍ以下であり、かつ最大泡圧法による動的表面張力値が５０ｍＮ／ｍ以下であることを特徴とするインクジェット用顔料インク。【化１】2004115649.tif 000005【選択図】　　　　なし【特許請求の範囲】
【請求項１】
顔料、水溶性有機溶剤及び下記一般式（１）で表される繰り返し単位を有するポリマーを含有し、白金プレート法による静的表面張力値が４０ｍＮ／ｍ以下であり、かつ最大泡圧法による動的表面張力値が５０ｍＮ／ｍ以下であることを特徴とするインクジェット用顔料インク。
【化１】
2004115649.tif 000004
〔式中、ＸはＨ、ＣＨ３、ＣＯＯＲ２またはＣＯＯＭを表し、ＹはＨまたはＣＨ３を表す。Ｒ１は炭素数１０以上、３０以下の直鎖または分岐のアルキル基を表し、Ｒ２は炭素数９以下の直鎖または分岐のアルキル基を表し、ＭはＨ、アルカリ金属またはアミンを表す。〕
【請求項２】
顔料、水溶性有機溶剤及び前記一般式（１）で表される繰り返し単位を有するポリマーと、該ポリマーとは異なる少なくとも１種の（メタ）アクリル酸ポリマーとを含有し、白金プレート法による静的表面張力値が４０ｍＮ／ｍ以下であり、かつ最大泡圧法による動的表面張力値が５０ｍＮ／ｍ以下であることを特徴とするインクジェット用顔料インク。
【請求項３】
請求項１または２に記載のインクジェット用顔料インクを、３０μｍ以下のノズル径より、１０μｌ以下のインク液滴として、記録媒体上に吐出して画像記録することを特徴とするインクジェット記録方法。
【請求項４】
前記記録媒体が、ＪＩＳ　Ｚ８７４１に規定される６０度鏡面光沢度が３０％以上であることを特徴とする請求項３に記載のインクジェット記録方法。
【請求項５】
前記記録媒体が、空隙型のインク吸収層を有していることを特徴とする請求項３または４に記載のインクジェット記録方法。
【発明の詳細な説明】
【０００１】
【発明の属する技術分野】
本発明は、インクジェット用顔料インク及びインクジェット記録方法に関し、詳しくはインク保存性、吐出安定性が良好で、かつ形成した画像の光沢性に優れたインクジェット用顔料インク及びインクジェット記録方法に関する。
【０００２】
【従来の技術】
近年、デジタルカメラあるいはコンピュータの普及に伴い、それらの画像を紙面等に記録するためのハードコピー画像記録技術が急速に発達している。これらのハードコピーの究極の目標は、その画質をいかに銀塩写真に近づけるかにあり、特に、色再現性、色濃度、質感、解像度、光沢性、耐光性等を銀塩写真に近づけることである。
【０００３】
この様なハードコピー記録方法としては、銀塩写真によって画像を表示したディスプレーを直接撮影するものの他にも、昇華型感熱転写方式、インクジェット方式、静電記録方式等、多種多様な記録方法が実用化されている。
【０００４】
上記各記録方式の中でも、インクジェット記録方法は、比較的簡単な装置で高精細な画像の記録が可能であり、各方面で急速な発展を遂げている。広範囲の分野でインクジェット記録方法を採用したプリンタが製造されており、又その使用用途に応じてインクの種類も多岐に及んでいる。
【０００５】
インクジェット記録方法に用いられるインクジェット記録装置は、複数のノズルを備えた記録ヘッドを左右に往復動させながら、インク滴を飛翔（吐出）させ、普通紙または特殊コート紙等の記録媒体の移動と相俟って、記録媒体上に画像データに従った画像（パターン）を形成するように構成した装置である。
【０００６】
上記インクジェット記録方法では、電子写真方式や溶融熱転写方式に比較して記録速度が遅いことが欠点であった。これを解決する方法として、１ノズル当たりの駆動周波数を増加する方法や、１色当たりのノズル数を増やす試みが行われ、記録速度は飛躍的に高まってきている。
【０００７】
一方、従来よりインクジェット記録媒体（以下、単に記録媒体ともいう）へのインクの浸透性を改善して、光沢度を高める目的で、インクの表面張力を低くする試みがなされている。上記表面張力の調整は、主に静的な表面張力に着目して行われてきたが、現在のように印字速度の高速化に伴い、静的な表面張力値だけで論議することだけでは不十分で、動的な表面張力の調整が重要な要因となってきている。
【０００８】
一般に、動的表面張力の調整は、例えば、低分子量の界面活性剤やそれ自身が低い表面張力能を有する水溶性有機溶剤の添加等により行われている。特に、液面の拡張、収縮速度が速い系における動的表面張力を、十分に低下させる方法としては、比較的疎水性を有する界面活性剤を用いること、あるいは上記の低分子量の界面活性剤やそれ自身が低い表面張力能を有する水溶性有機溶剤の添加を多くする方法が採られているのが一般的である。
【０００９】
しかしながら、上記の方法を用いて動的表面張力の調整を行うと、インク保存時の粘度の上昇や顔料粒子径の増大等の分散安定性の低下を招く結果となり、また、低分子量の界面活性剤を多量に用いることにより、界面活性剤が表面にブリードしやすくなり、得られる画像の耐水性が低下するという問題を抱えている。
【００１０】
上記課題に対して、インク中にポリマーを用いる方法が知られている。例えば、特定のアクリル樹脂を用いて、顔料の保存安定性、分散安定性を改良する方法が提案されている（例えば、特許文献１参照。）。しかしながら、これらの方法では、インク溶剤量を多くすると、ゲル化等により定着不良を引き起こす問題があった。
【００１１】
また、塩基性化合物を用いて中和されたカルボキシル基を有するポリマーを用いて分散した顔料の水性分散体が提案されている（例えば、特許文献２参照。）。しかしながら、上記ポリマーを用いても、界面活性剤、水溶性有機溶剤、その他の種々の添加剤を含有する顔料インクにおいては、顔料粒子の一次粒径の凝集を避けることができず、インク保存中の粘度上昇や顔料粒子の凝集を引き起こし、その結果、形成された画像の光沢度も低下し、所望のインク安定性を有するレベルまで至っていないのが現状である。
【００１２】
顔料インクにおいて、顔料分散剤として用いるポリマーには、主に分散進行性、すなわち顔料粒子を所望とする粒径まで微細化する能力と、分散安定性、すなわち分散した後の顔料微粒子の凝集を防止する能力が必要とされている。しかしながら、ポリマーの選択に際しては、分散進行性に優れたポリマーが、分散安定性、あるいは保存安定性も良好であるとは限らない。特に、上述の動的表面張力を低い値に調整する場合には、比較的疎水性を有している界面活性剤、あるいは水溶性有機溶剤が多量に存在するような顔料インク系においては、分散安定性を維持することが困難であり、自ずと使用できるポリマーの範囲も非常に限定されているのが現状であり、低い動的表面張力を達成して高速印字性を付与させることと、インクの分散安定性や保存安定性、形成した画像の光沢性とを、同時に満足させることが困難となっているのが現状である。
【００１３】
【特許文献１】
特開平１０−１５８５６２号公報（特許請求の範囲）
【００１４】
【特許文献２】
特開平９−３１３６０号公報（特許請求の範囲）
【００１５】
【発明が解決しようとする課題】
本発明は、上記課題に鑑みなされたものであり、その目的は、インク保存性、吐出安定性が良好で、かつ形成した画像の光沢性に優れたインクジェット用顔料インク及びインクジェット記録方法を提供することにある。
【００１６】
【課題を解決するための手段】
本発明の上記目的は、下記の構成により達成される。
【００１７】
１．顔料、水溶性有機溶剤及び前記一般式（１）で表される繰り返し単位を有するポリマーを含有し、白金プレート法による静的表面張力値が４０ｍＮ／ｍ以下であり、かつ最大泡圧法による動的表面張力値が５０ｍＮ／ｍ以下であることを特徴とするインクジェット用顔料インク。
【００１８】
２．顔料、水溶性有機溶剤及び前記一般式（１）で表される繰り返し単位を有するポリマーと、該ポリマーとは異なる少なくとも１種の（メタ）アクリル酸ポリマーとを含有し、白金プレート法による静的表面張力値が４０ｍＮ／ｍ以下であり、かつ最大泡圧法による動的表面張力値が５０ｍＮ／ｍ以下であることを特徴とするインクジェット用顔料インク。
【００１９】
３．前記１または２項に記載のインクジェット用顔料インクを、３０μｍ以下のノズル径より、１０μｌ以下のインク液滴として、記録媒体上に吐出して画像記録することを特徴とするインクジェット記録方法。
【００２０】
４．前記記録媒体が、ＪＩＳ　Ｚ８７４１に規定される６０度鏡面光沢度が３０％以上であることを特徴とする前記３項に記載のインクジェット記録方法。
【００２１】
５．前記記録媒体が、空隙型のインク吸収層を有していることを特徴とする前記３または４項に記載のインクジェット記録方法。
【００２２】
本発明者らは、上記課題に鑑み鋭意検討を進めた結果、インクジェット用顔料インク（以下、単にインクともいう）が、前記一般式（１）で表される繰り返し単位を有するポリマーを含有し、インクの物性として、白金プレート法による静的表面張力値を４０ｍＮ／ｍ以下、かつ最大泡圧法による動的表面張力値を５０ｍＮ／ｍ以下とすることにより、インクの分散安定性、保存安定性が向上し、特に、保存安定性が飛躍的に向上し、その結果、高速印字系においても安定した出射性を得ると共に、顔料粒子の凝集が低減され、高い光沢性を有するインクジェット画像が得られることを見出し、本発明に至った次第である。
【００２３】
更に、本発明の上記効果は、前記一般式（１）で表される繰り返し単位を有するポリマーと共に、少なくとも１種の（メタ）アクリル酸ポリマーを用いることにより、より一層発揮されることを見出し、特に、分散進行性と分散安定性の両立を実現することができたものである。
【００２４】
以下、本発明の詳細について説明する。
本発明では、インクジェット用顔料インクとして、前記一般式（１）で表される繰り返し単位を有するポリマーを含有することが特徴である。
【００２５】
前記一般式（１）において、ＸはＨ、ＣＨ３、ＣＯＯＲ２またはＣＯＯＭを表し、ＹはＨまたはＣＨ３を表す。
【００２６】
Ｒ１は炭素数１０以上、３０以下の直鎖または分岐のアルキル基を表し、例えば、デシル基、ウンデシル基、ドデシル基、トリデシル基、テトラデシル基、ペンタデシル基、ヘキサデシル基、ヘプタデシル基、オクタデシル基等を挙げることができる。
【００２７】
Ｒ２は炭素数９以下の直鎖または分岐のアルキル基を表し、例えば、メチル基、エチル基、プロピル基、ｉ−プロピル基、ブチル基、ｔ−ブチル基、ペンチル基、ｉｓｏ−ペンチル基、２−エチル−ヘキシル基、オクチル基等を挙げることができるが、好ましくは炭素数１〜７の直鎖または分岐のアルキル基である。
【００２８】
ＭはＨ、アルカリ金属またはアミンを表し、アルカリ金属としては、例えば、リチウム、ナトリウム、カリウム等を挙げることができる。
【００２９】
本発明に係る前記一般式（１）で表される繰り返し単位を有する単量体のポリマー中の比率は、１〜１００質量％が好ましく、より好ましくは１〜４０質量％である。
【００３０】
本発明に係る前記一般式（１）で表される繰り返し単位を有するポリマーは、顔料粒子分散時の顔料分散剤として使用してもよく、あるいは顔料粒子を分散した後、顔料インクを調製する際に添加してもよいが、後述の（メタ）アクリル酸ポリマーと併用する際には、前記一般式（１）で表される繰り返し単位を有するポリマーは、分散終了以降に添加することが好ましい。
【００３１】
前記一般式（１）で表される繰り返し単位を有するポリマーは、重量平均分子量としては５，０００〜３００，０００の範囲であり、好ましくは８，０００〜１００，０００の範囲である。重量平均分子量が５，０００以上であれば、インクジェット用顔料インクを調製した際に、良好な保存安定性を得ることができ、一方３００，０００以下であれば、水への適度な溶解性を有し、インクの保存時の良好な粘度安定性を得ることができ、その結果安定した出射性を達成することができる。
【００３２】
上記重量平均分子量は、例えば、ＧＰＣ（ゲルパーミッションクロマトグラフィー法）に従って測定することができる。
【００３３】
また、前記一般式（１）で表される繰り返し単位を有するポリマーは、酸価が５０〜３００ＫＯＨｍｇ／ｇであることが好ましく、８０〜２５０ＫＯＨｍｇ／ｇであることがより好ましい。また、ガラス転移点（Ｔｇ）は、５０℃以上、１５０℃以下であることが好ましい。
【００３４】
上記の酸価は、ＪＩＳ−Ｋ−３５０４で規定される方法に従って測定して求めることができ、また、ガラス転移点はＤＳＣ法に従って測定して求めることができる。
【００３５】
また、本発明においては、顔料分散時あるいはインク調製に用いるポリマーとしては、本発明に係る前記一般式（１）で表される繰り返し単位を有するポリマーと（メタ）アクリル酸ポリマーと共に、従来公知の各種ポリマーも併せて用いることができる。
【００３６】
本発明に係る前記一般式（１）で表される繰り返し単位を有するポリマーは、公知の重合方法、例えば、溶液重合法、懸濁重合法、塊状重合法、あるいは乳化重合法により得ることができる。
【００３７】
以下に、本発明に係る前記一般式（１）で表される繰り返し単位を有するポリマーの合成方法の概要の一例を示す。
【００３８】
例えば、攪拌機、環流冷却装置、窒素ガス導入管を備えた四つ口フラスコに、有機溶媒を添加し、加熱して温度を６０〜１５０℃の範囲に調整し、窒素ガスを導入しながら、前記一般式（１）で表される繰り返し単位を有する単量体を含む各単量体及び重合開始剤を１〜５時間かけて滴下する。滴下した後、同じ温度に保ちながら、２〜１０時間かけて重合させる。重合させた後、必要に応じて、有機溶媒を減圧下で除去する。
【００３９】
上記ポリマーの重合において、使用できる有機溶媒としては、例えば、酢酸エチル、メチルエチルケトン、イソプロピルアルコール等を挙げることができる。また、重合開始剤としては、例えば、ｔ−ブチルパーオキサイド、ベンゾイルパーオキサイド等の過酸化物、２，２−アゾビスイソブチルニトリル、２，２−アゾビス（２，４−ジメチル）バレロニトリル等のアゾ化合物、過硫酸アンモニウム、過硫酸カリウム等の過硫酸塩等を挙げることができる。これらは、単独で使用しても、または２種以上で使用してもよい。
【００４０】
以上のようにして得られたポリマーは、それぞれ細かく粉砕して、中和量のアンモニアやトリアタノールアミンのような塩基性溶媒を溶解したｐＨが６〜１０の水に入れて、攪拌混合しながら６０〜１５０℃に加熱して溶解させ、溶液状で用いることもできる。
【００４１】
本発明においては、前記一般式（１）で表される繰り返し単位を有するポリマーと共に、少なくとも１種の（メタ）アクリル酸ポリマーを用いることが好ましい。
【００４２】
（メタ）アクリル酸ポリマーとしては、例えば、（メタ）アクリル酸メチル、（メタ）アクリル酸エチル、（メタ）アクリル酸ｎ−ブチル、（メタ）アクリル酸２−エチルヘキシル等のアクリル酸エステル、メタクリル酸アステルを挙げることができる。
【００４３】
本発明に係る前記一般式（１）で表される繰り返し単位を有するポリマーと共に用いる時には、上記（メタ）アクリル酸ポリマーは、顔料分散工程で用いることが好ましい。
【００４４】
本発明のインクジェット用顔料インクにおいては、白金プレート法による静的表面張力値が４０ｍＮ／ｍ以下であり、かつ最大泡圧法による動的表面張力値が５０ｍＮ／ｍ以下であることが一つの特徴である。
【００４５】
一般に、溶液の表面張力は、新たな面が形成されてから平衡に達するまでには一定の時間を要する。インクジェット用顔料インクにおいては、インク液滴が、インク母液から噴射されて、新たな表面を形成する際、例えば、比表面積が拡張される際には、表面層において、インク中に含まれる界面活性剤の配向速度、界面活性剤の種類の違いによる表面配向強度や溶剤の蒸発等の影響で時間経過により表面張力は変化しており、この様な非平衡状態の表面張力を動的表面張力として測定可能であり、本発明でもこれを動的表面張力として定義する。
【００４６】
動的表面張力の測定方法としては、公知の方法により測定することができ、例えば、メニスカス法、滴下法、γ／Ａ曲線法、振動ジェット法、最大泡圧法、カーテンコーター法（ジャーナル・オブ・フルーイッド・メカニズム　Ｊ．Ｆｌｕｉｄ　Ｍｅｃｈ．（１９８１），ｖｏｌ．１１２．ｐ４４３〜４５８）等が挙げられるが、本発明では最大泡圧法を用いて測定した動的表面張力値で表す。
【００４７】
本発明においては、動的表面張力値が５０ｍＮ／ｍ以下であることが特徴であるが、好ましくは１０〜４０ｍＮ／ｍであり、より好ましくは１０〜３０ｍＮ／ｍである。
【００４８】
また、静的表面張力の測定方法については、一般的な界面化学、コロイド化学の参考書等において述べられているが、例えば、新実験化学講座第１８巻（界面とコロイド）、日本化学会編、丸善株式会社発行：Ｐ．６８〜１１７を参照することができ、具体的には、輪環法（デュヌーイ法）、白金プレート法（ウィルヘルミー法）を用いて求めることができるが、本発明においては、白金プレート法により測定した静的表面張力値で表す。
【００４９】
本発明においては、静的表面張力値が４０ｍＮ／ｍ以下であることが特徴であるが、好ましくは２０〜３５ｍＮ／ｍであり、より好ましくは２０〜３０ｍＮ／ｍである。
【００５０】
インクジェット用顔料インクの動的表面張力値及び静的表面張力値を、本発明で規定する値に調整する手段として、特に制限はないが、本発明に係る前記一般式（１）で表される繰り返し単位を有するポリマーを用いることがきわめて有効であり、それに加えて、（メタ）アクリル酸ポリマーを併せて用いることが有効である。更には、比較的疎水性を有する界面活性剤を用いること、あるいは自身が低い表面張力能を有する水溶性有機溶剤等を用いることも好ましい。
【００５１】
次いで、本発明のインクジェット用顔料インクの調製方法について、その一例を以下に示す。
【００５２】
例えば、顔料、イオン交換水及び本発明に係る前記一般式（１）で表される繰り返し単位を有するポリマー、あるいは（メタ）アクリル酸ポリマーを容器に入れ、混合する。次いで得られた混合物を、分散機、例えば、ビーズミル、ロールミル、超高圧ホモジナイザー等を用いて分散させる。ビーズミルの分散メディアとしては、直径０．２〜１．０ｍｍのジルコニアビーズを用いると、顔料を容易に微細化することができ、その後の濾過操作が容易になり好ましい。分散は、中間分散液の顔料粒子の粒度分布を測定し、体積平均粒径が１０〜３００ｎｍの範囲になり、かつ体積累計９９％粒径が５００ｎｍ以下となるまで行う。
【００５３】
上記分散工程では、ポリマーとしては（メタ）アクリル酸ポリマーを用いることが好ましく、該ポリマーの顔料１００質量部に対する添加量としては、１０〜１５０質量部が好ましく、より好ましくは１０〜５０質量部である。
【００５４】
該ポリマーの添加量が１０質量％を超えれば、顔料粒子を効果的に微細化することができ、また、１５０質量％以下であれば、適度な粘度を維持することができる。
【００５５】
以上のようにして調製した体積平均粒径が３００ｎｍ以下で、体積累計９９％粒径が５００ｎｍ以下の中間分散液に、イオン交換水及び本発明に係る前記一般式（１）で表される繰り返し単位を有するポリマー、あるいは（メタ）アクリル酸ポリマーと、その他水溶性有機溶剤、界面活性剤等の各機能性添加剤を加えた後約３０分〜２時間程度混合して、インクジェット用顔料インクを調製することができる。
【００５６】
上記インクの顔料分散後から調製工程で用いるポリマーとしては、本発明に係る前記一般式（１）で表される繰り返し単位を有するポリマーであることが好ましく、該ポリマーの顔料１００質量部に対する添加量としては、１０〜１５０質量部が好ましく、より好ましくは１０〜５０質量部である。
【００５７】
該ポリマーの添加量が１０質量部を超えれば、顔料インクの保存安定性を維持することができ、また、１５０質量部以下であれば、適度な粘度を維持することができる。
【００５８】
次いで、本発明のインクジェット用顔料インクの上記項目を除いた構成要素について説明する。
【００５９】
本発明のインクジェット用顔料インクは、上記説明したポリマーの他に、顔料、水溶性有機溶媒及び他の添加剤から構成されている。
【００６０】
本発明において使用できる顔料としては、従来公知のものを特に制限無く使用でき、水分散性顔料、溶剤分散性顔料など何れも使用可能であり、例えば、不溶性顔料、レーキ顔料等の有機顔料および、カーボンブラック等を好ましく用いることができる。
【００６１】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００６２】
好ましく用いることのできる具体的顔料としては、以下の顔料が挙げられる。マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００６３】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８等が挙げられる。
【００６４】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００６５】
その他にも、例えば、カーボンブラック顔料（Ｃ．Ｉ．Ｐｉｇｍｅｎｔ　Ｂｌａｃｋ７）；Ｃ．Ｉ．Ｐｉｇｍｅｎｔ　Ｙｅｌｌｏｗ１２、１３、１４、１６、１７、７３、７４、７５、８３、１０８、１０９、１１０、１８０、１８２；Ｃ．Ｉ．Ｐｉｇｍｅｎｔ　Ｒｅｄ５、７、１２、１１２、１２３、１６８、１８４、２０２；Ｃ．Ｉ．Ｐｉｇｍｅｎｔ　Ｂｌｕｅ１、２、３、１５：３、１６、２２、６０；Ｃ．Ｉ．Ｖａｔ　Ｂｌｕｅ４、６０；等が挙げられる。
【００６６】
以上の他にレッド、グリーン、ブルー、中間色が必要とされる場合には以下の顔料を単独或いは併用して用いることが好ましく、例えば
Ｃ．Ｉ．Ｐｉｇｍｅｎｔ　Ｒｅｄ２０９、２２４、１７７、１９４；
Ｃ．Ｉ．Ｐｉｇｍｅｎｔ　Ｏｒａｎｇｅ４３；
Ｃ．Ｉ．Ｖａｔ　Ｖｉｏｌｅｔ３；
Ｃ．Ｉ．Ｐｉｇｍｅｎｔ　Ｖｉｏｌｅｔ１９、２３、３７；
Ｃ．Ｉ．Ｐｉｇｍｅｎｔ　Ｇｒｅｅｎ３６、７；
Ｃ．Ｉ．Ｐｉｇｍｅｎｔ　Ｂｌｕｅ１５：６；
等が用いられる。
【００６７】
本発明で用いられる顔料は、分散剤及びその他所望する諸目的に応じて必要な添加物と共に分散機により分散して用いることが好ましい。分散機としては従来公知のボールミル、サンドミル、ラインミル、高圧ホモジナイザー等が使用できる。
【００６８】
分散剤として界面活性剤が用いられる。本発明に用いられる界面活性剤としては陽イオン性、陰イオン性、両性、非イオン性のいずれも用いることができる。陽イオン性界面活性剤としては、脂肪族アミン塩、脂肪族４級アンモニウム塩、ベンザルコニウム塩、塩化ベンゼトニウム、ピリジニウム塩、イミダゾリニウム塩、などが挙げられる。陰イオン性界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アシル化ペプチド、アルキルスルフォン酸塩、アルキルベンゼンスルフォン酸塩、アルキルナフタレンスルフォン酸塩、ジアルキルスルホコハク酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。両性界面活性剤としては、カルボキシベタイン型、スルホベタイン型、アミノカルボン酸塩、イミダゾリニウムベタイン等が挙げられる。非イオン活性剤としては、ポリオキシエチレン２級アルコールエーテル、ポリオキシエチレンアルキルフェニルエーテル、ポリオキシエチレンステロールエーテル、ポリオキシエチレンラノリン誘導体ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
【００６９】
また、インク吐出後のインク液滴のメディア中への浸透を加速するために界面活性剤を使用することが好ましく、そのような界面活性剤としては、インクに対して保存安定性等の悪影響を及ぼさないものであれば限られるものではなく、上記の分散剤として使用する界面活性剤と同様のものが用いることができるが、特は、アセチレングリコール系ノニオン界面活性剤を用いることが好ましい。
【００７０】
本発明に係るインクは、水と水溶性有機溶媒を主な液媒体成分とする。水溶性有機溶媒としては、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールジメチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、トリエチレングリコールジメチルエーテル、ジプロピレングリコールモノプロピルエーテル、トリプロピレングリコールジメチルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、Ｎ−シクロヘキシル−２−ピロリドン、２−オキサゾリドン、１，３−ジメチル−２−イミダゾリジノン等）、スルホキシド類（例えば、ジメチルスルホキシド等）、スルホン類（例えば、スルホラン等）、スルホン酸塩類（例えば１−ブタンスルホン酸ナトリウム塩等）、尿素、アセトニトリル、アセトン等を挙げることができるが、本発明においては、所望の動的表面張力値を達成するため、水性溶媒の少なくとも１種が、アルキレングリコールモノエーテル類またはアルカンジオール類であることが好ましく、より好ましくは、アルキレングリコールモノエーテル類としては、エチレングリコールモノブチルエーテル（ブチルセロソルブ）、ジエチレングリコールモノブチルエーテル、トリエチレングリコールモノブチルエーテル、エチレングリコールモノフェニルエーテルであり、アルカンジオール類としては１，２−ヘキサンジオール、あるいは１，２−ペンタンジオールであり、特に好ましくは、トリエチレングリコールモノブチルエーテル、１，２−ヘキサンジオール、または１，２−ペンタンジオールが好ましく、特にそれらの水溶性有機溶媒をインク中に１〜１５質量％含有することが好ましい。
【００７１】
インク中の上記水溶性有機溶媒の総含有量は、一般にはインク全質量に対して質量％で１０〜７０％、好ましくは３０〜６５％、特に４０〜６０％が好ましい。
【００７２】
また、本発明では、インクの多価金属イオンであるカルシウムイオン、マグネシウムイオン及び鉄イオンの総含有量が、１０ｐｐｍ以下であることが好ましく、より好ましくは０．１〜５ｐｐｍ、特に好ましくは０．１〜１ｐｐｍである。
【００７３】
インク中の多価金属イオンの含有量を、上記で規定した量とすることにより、高い分散安定性を有するインクを得ることができる。本発明に係る多価金属イオンは、Ｆｅ３＋、Ｍｇ２＋、Ｃａ２＋で表され、それらは硫酸塩、塩化物、硝酸塩、酢酸塩、有機アンモニウム塩、ＥＤＴＡ塩等で含有されている。
【００７４】
本発明のインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号および特開平４−２１９２６６号等に記載されている蛍光増白剤等を挙げることができる。
【００７５】
次いで、本発明で用いることのできる記録媒体について説明する。
本発明で用いられる記録媒体としては、普通紙、コート紙、インク液を吸収して膨潤するインク受容層を設けた膨潤型インクジェット用記録紙、多孔質のインク受容層を持った空隙型インクジェット用記録紙、また基紙の代わりにポリエチレンテレフタレートフィルムなどの樹脂支持体を用いたものも用いることができるが、本発明においては、空隙型の多孔質インク吸収層を有する記録媒体を用いることが好ましく、この組み合わせにより本発明の効果を最も発揮することができる。
【００７６】
膨潤型としては、水溶性バインダーを用い、例えば、ゼラチン、ポリビニルアルコール、ポリビニルピロリドン、ポリエチレンオキサイド等を単独もしくは併用して塗布し、これをインク吸収層としたものである。
【００７７】
空隙型としては、微粒子及び水溶性バインダーを混合して塗布したもので、特に光沢性のあるものが好ましい。微粒子としては、アルミナもしくはシリカが好ましく、特に粒径０．１μｍ以下のシリカを用いたものが好ましい。水溶性バインダーとしては、ゼラチン、ポリビニルアルコール、ポリビニルピロリドン、ポリエチレンオキサイド等を単独もしくは併用したものが好ましい。
【００７８】
上記の２タイプの内、連続高速プリントに適応するには、記録媒体のインク吸収速度が速い方が適しており、この点から、本発明においては、空隙型を特に好ましく用いることができる。
【００７９】
以下、空隙型インク吸収層について、更に詳しく説明する。
空隙層は、主に親水性バインダーと無機微粒子の軟凝集により形成されるものである。従来より、皮膜中に空隙を形成する方法は種々知られており、例えば、二種以上のポリマーを含有する均一な塗布液を支持体上に塗布し、乾燥過程でこれらのポリマーを互いに相分離させて空隙を形成する方法、固体微粒子および親水性または疎水性樹脂を含有する塗布液を支持体上に塗布し、乾燥後に、インクジェット記録用紙を水或いは適当な有機溶媒を含有する液に浸漬し、固体微粒子を溶解させて空隙を作製する方法、皮膜形成時に発泡する性質を有する化合物を含有する塗布液を塗布後、乾燥過程でこの化合物を発泡させて皮膜中に空隙を形成する方法、多孔質固体微粒子と親水性バインダーを含有する塗布液を支持体上に塗布し、多孔質微粒子中や微粒子間に空隙を形成する方法、親水性バインダーに対して、概ね等量以上の容積を有する固体微粒子及びまたは微粒子油滴と親水性バインダーを含有する塗布液を支持体上に塗布し、固体微粒子の間に空隙を形成する方法等が知られている。本発明においては、空隙層に、平均粒径が１００ｎｍ以下の各種無機固体微粒子を含有させることによって形成されることが、特に好ましい。
【００８０】
記録媒体の支持体としては、非吸水性支持体であることが好ましい。本発明に用いられる非吸水性支持体としては、プラスチック樹脂フィルム支持体、あるいは紙の両面をプラスチック樹脂フィルムで被覆した支持体が挙げられる。プラスチック樹脂フィルム支持体としては、例えば、ポリエステルフィルム、ポリ塩化ビニルフィルム、ポリプロピレンフィルム、セルローストリアセテートフィルム、ポリスチレンフィルムあるいはこれらの積層したフィルム支持体等が挙げられる。これらのプラスチック樹脂フィルムは、透明または半透明なものも使用できる。
【００８１】
本発明においては、プリント時のコックリング（しわ）が発生しない非吸水性支持体が好ましく、特に好ましい支持体は、紙の両面をプラスチック樹脂で被覆した支持体であり、最も好ましいのは紙の両面をポリオレフィン樹脂で被覆した支持体である。
【００８２】
本発明で用いる記録媒体において、その表面のＪＩＳ　Ｚ８７４１に規定される６０度鏡面光沢度が３０％以上であることが好ましい。本発明で規定する６０度鏡面光沢度の測定で用いることのできる装置としては、精密光沢計ＧＭ−２６Ｄ、Ｔｒｕｅ　Ｇｒｏｓｓ　ＧＭ−２６ＤＰＲＯ、変角光沢計ＧＭ−３Ｄ（以上、村上色彩技術研究所製）、ＶＧ−２０００（日本電色工業社製）、デジタル変角光沢計（スガ試験機株式会社製）等を挙げることができる。
【００８３】
本発明の画像形成方法で用いることのできるインクジェットヘッドとしては、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（Ｒ）型等）、静電吸引方式（例えば、電界制御型、スリットジェット型等）及び放電方式（例えば、スパークジェット型等）などを具体的な例として挙げることができるが、いずれの吐出方式を用いても構わない。
【００８４】
本発明においては、本発明のインクジェット用顔料インクを、３０μｍ以下のノズル径より、１０μｌ以下のインク液滴として、記録媒体上に吐出して画像記録することが特徴であり、好ましくは１０〜３０μｍのノズル径より、０．１〜１０μｌのインク液滴を、記録媒体上に吐出して画像記録することである。本発明のインクジェット用顔料インクを、上記で規定する条件で吐出、印字することにより、高画質のインクジェット画像を得ることができる。
【００８５】
【実施例】
以下に、本発明の実施例を挙げて具体的に説明するが、本発明の実施態様はこれらに限定されない。なお、実施例中に記載の「％」及び「部」は、特に断りのない限り「質量％」及び「質量部」を示す。
【００８６】
実施例１
《ポリマー１〜７の調製》
攪拌機、環流冷却装置、窒素ガス導入管を備えた四つ口フラスコに、酢酸エチル４００部を添加し、加熱して温度を８０℃に調整し、窒素ガスを導入しながら、表１に記載の組成比率からなる単量体及び重合開始剤としてｔ−ブチルパーオキサイド１〜３部を２時間かけて滴下した。滴下した後、８０℃に保ちながら、２時間かけて共重合させた。共重合させた後、酢酸エチルを減圧下で除去してポリマー１〜７を調製した。
【００８７】
【表１】
2004115649.tif 000002
【００８８】
実施例２
《顔料インクの調製》
下記に記載の方法に従って、顔料インク１〜１１を調製した。
【００８９】
〔顔料インク１の調製：本発明〕
（分散中間体の調製）
下記の各添加剤を容器内に順次添加し、１時間混合した後、ビーズミル（アシザワ製：ＬＭＺ−２）を用いて５時間分散して、体積平均粒子径９０ｎｍである分散中間体１を調製した。
【００９０】
〈分散処方〉
カーボンブラック（三菱化学製：ＭＡ１００）　　　　　　　　　３０部
ポリマー１　　　　　　　　　　　　　　　　　　　　　　　　　２５部
イオン交換水　　　　　　　　　　　　　　　　　　　　　　　　４５部
この分散中間体１に、イオン交換水１００部を添加して、分散液１を得た。
【００９１】
（インクの調製）
上記分散液１を用いて、下記の添加剤を順次添加、混合し、２μｍのメンブランフィルターで濾過を行い、粗大粒子を除いた後、脱気を行って顔料インク１を調製した。
【００９２】
分散液１　　　　　　　　　　　　　　　　　　　　　　　　　　２０部
エチレングリコール　　　　　　　　　　　　　　　　　　　　　２０部
グリセリン　　　　　　　　　　　　　　　　　　　　　　　　　１０部
トリエチレングリコールモノブチルエーテル　　　　　　　　　　１５部
オルフィンＥ１０１０（日信化学製）　　　　　　　　　　　　０．６部
プロキセルＧＸＬ（アビシア製）　　　　　　　　　　　　　　０．１部
イオン交換水　　　　　　　　　　　　　　　　　　　　　　　　３５部
〔顔料インク２の調製：本発明〕
上記顔料インク１の調製において、分散中間体１の調製で用いたポリマー１を、ポリマー２に変更した以外は同様にして、顔料インク２を調製した。
【００９３】
〔顔料インク３の調製：本発明〕
（分散中間体の調製）
下記の各添加剤を容器内に順次添加し、１時間混合した後、ビーズミル（アシザワ製：ＬＭＺ−２）を用いて５時間分散して、体積平均粒子径９５ｎｍである分散中間体３を調製した。
【００９４】
〈分散処方〉
カーボンブラック（デグサ製：Ｐｒｉｎｔｅｘ３５）　　　　　　３０部
ポリマー１　　　　　　　　　　　　　　　　　　　　　　　　　２０部
イオン交換水　　　　　　　　　　　　　　　　　　　　　　　　５０部
（分散液の調製）
上記分散中間体３に、下記の各添加剤を混合、希釈して分散液３を調製した。
【００９５】
〈分散液処方〉
分散中間体３　　　　　　　　　　　　　　　　　　　　　　　１００部
ポリマー５　　　　　　　　　　　　　　　　　　　　　　　　　２０部
イオン交換水　　　　　　　　　　　　　　　　　　　　　　　　８０部
（インクの調製）
上記分散液３を用いて、下記の添加剤を順次添加、混合し、２μｍのメンブランフィルターで濾過を行い、粗大粒子を除いた後、脱気を行って顔料インク３を調製した。
【００９６】
分散液３　　　　　　　　　　　　　　　　　　　　　　　　　　２０部
エチレングリコール　　　　　　　　　　　　　　　　　　　　　２０部
グリセリン　　　　　　　　　　　　　　　　　　　　　　　　　１０部
１，２−ヘキサンジオール　　　　　　　　　　　　　　　　　　１２部
ペレックスＯＴ−Ｐ（花王製）　　　　　　　　　　　　　　　０．４部
プロキセルＧＸＬ（アビシア製）　　　　　　　　　　　　　　０．１部
イオン交換水　　　　　　　　　　　　　　　　　　　　　　　　４０部
〔顔料インク４の調製：本発明〕
上記顔料インク３の調製において、分散中間体の調製で用いたポリマー１をポリマー３に、また分散液の調製で用いたポリマー５をポリマー６に、それぞれ変更した以外は同様にして、顔料インク４を調製した。
【００９７】
〔顔料インク５の調製：本発明〕
前記顔料インク３の調製において、分散中間体の調製で用いたポリマー１をポリマー３に変更した以外は同様にして、顔料インク５を調製した。
【００９８】
〔顔料インク６の調製：本発明〕
前記顔料インク３の調製において、分散中間体の調製で用いたポリマー１をポリマー４に、また分散液の調製で用いたポリマー５をポリマー７に、それぞれ変更した以外は同様にして、顔料インク６を調製した。
【００９９】
〔顔料インク７の調製：本発明〕
前記顔料インク３の調製において、分散中間体の調製で用いたポリマー１をデモールＣ（花王製）に、また分散液の調製で用いたポリマー５をポリマー７に、それぞれ変更した以外は同様にして、顔料インク７を調製した。
【０１００】
〔顔料インク８の調製：本発明〕
（分散液の調製）
前記顔料インク５の分散液の調製において、顔料をカーボンブラックに代えて、シアニンブルー（東洋インキ製：ＦＧ−７３５１）を用いた以外は同様にして分散液８を調製した。
【０１０１】
（インクの調製）
上記分散液８を用いて、下記の添加剤を順次添加、混合し、２μｍのメンブランフィルターで濾過を行い、粗大粒子を除いた後、脱気を行って顔料インク８を調製した。
【０１０２】
分散液８　　　　　　　　　　　　　　　　　　　　　　　　　　１２部
エチレングリコール　　　　　　　　　　　　　　　　　　　　　１５部
グリセリン　　　　　　　　　　　　　　　　　　　　　　　　　２０部
１，２−ペンタンジオール　　　　　　　　　　　　　　　　　　１０部
ペレックスＯＴ−Ｐ（花王製）　　　　　　　　　　　　　　　０．６部
プロキセルＧＸＬ（アビシア製）　　　　　　　　　　　　　　０．１部
イオン交換水　　　　　　　　　　　　　　　　　　　　　　　　４０部
〔顔料インク９の調製：比較例〕
前記顔料インク１の調製において、分散中間体１の調製に用いたポリマー１をポリマー３に変更した以外は同様にして、顔料インク９を調製した。
【０１０３】
〔顔料インク１０の調製：比較例〕
前記顔料インク１の調製において、インク調製時のトリエチレングリコールモノブチルエーテルを１，５−ペンタンジオールに、またオルフィンＥ１０１０をエマルゲン９２０（花王製）に変更した以外は同様にして、顔料インク１０を調製した。
【０１０４】
〔顔料インク１１の調製：比較例〕
前記顔料インク５の調製において、インク調製時の１，２−ヘキサンジオールの１２部を、トリエチレングリコールの１０部に、またペレックスＯＴ−Ｐ０．４部をレベノールＷＸ（花王製）０．３部に、それぞれ変更した以外は同様にして顔料インク１１を調製した。
【０１０５】
《顔料インクの各特性値の測定》
上記調製した顔料インク１〜１１について、下記の方法に従って各特性値の測定を行った。
【０１０６】
〔静的表面張力値の測定〕
表面張力計（協和界面科学製：ＣＢＶＰ−Ｚ）を使用し、白金プレート法により、顔料インクの温度２５℃における静的表面張力値（ｍＮ／ｍ）を測定した。
【０１０７】
〔動的表面張力値の測定〕
動的表面張力計（ケム・ダインリサーチ製：センサダイン６０００）を使用し、インク温度が２５℃、気泡発生速度が１秒間に７気泡の時の表面張力値を求め、これを動的表面張力値（ｍＮ／ｍ）とした。なお、気泡速度が、１秒７気泡にならない場合には、その前後の気泡速度の表面張力値を測定し、その値を線形に近似して動的表面張力値を求めた。
【０１０８】
〔インク保存性の評価〕
調製直後のインクと、調製後に密栓した瓶中で６０℃で１ヶ月保存したインクについて、各々２５℃での粘度を振動式粘度計（山一電機製：ＶＭ１Ｇ−Ｌ）を用いて測定し、下式より粘度変化率（％）を算出し、下記の基準に則りインク保存性の評価を行った。
【０１０９】
粘度変化率（％）＝６０℃１ヶ月保存後の粘度／調製直後の粘度×１００
◎：粘度変化率が１００±５％以内である
○：粘度変化率が１００±１０％以内である
△：粘度変化率が１００±１５％以内である
×：粘度変化率が９０％以下、または１１０％以上である
《インクジェット画像出力と評価》
（出射安定性の評価）
前記調製した各顔料インクを、ノズル径が２５μｍ、ノズル数が５１２ノズルのピエゾ型インクジェットヘッドを用いて、駆動周波数が３４ｋＨｚ、液滴量が７ｐｌ、液滴速度が８ｍ／ｓｅｃの条件で出射させた。上記条件で連続１０分間の出射を行った後のノズルの出射状態を観察し、下記の基準に則り出射安定性の評価を行った。
【０１１０】
◎：ノズルの出射性に、全く変化がみられない
○：出射方向が曲がるノズルが１ノズル認められる
△：出射方向が曲がるノズルが１〜３ノズル認められる
×：曲がりを生じるノズルが４ノズル以上、または１ノズル以上で目詰まりが発生した
（光沢性の評価）
前記調製した各顔料インクを、上記の出射安定性の評価を行った方法と同様の条件で、空隙型インクジェット光沢紙「コニカフォトライクＱＰペーパー」（コニカ製）に、反射濃度として１．０±０．０５の濃度になるように印字した。
【０１１１】
形成した印字領域の光沢性を、写像性測定器（スガ試験機製：ＩＣＭ−１）により、くさび２ｍｍでのＣ値を求め、下記の基準に則り光沢性の評価を行った。
【０１１２】
◎：Ｃ値が９０％以上
○：Ｃ値が８０％以上、９０％未満
△：Ｃ値が６０％以上、８０％未満
×：Ｃ値が６０％未満
以上により得られた各測定結果及び評価結果を表２に示す。
【０１１３】
【表２】
2004115649.tif 000003
【０１１４】
表２より明らかなように、本発明に係るポリマーを用い、かつ静的表面張力値が４０ｍＮ／ｍ以下で、動的表面張力値が５０ｍＮ／ｍ以下である顔料インクは、比較の顔料インクに対し、インク保存性、出射安定性が良好で、かつ形成された印字画像の光沢性に優れていることが分かる。
【０１１５】
【発明の効果】
本発明により、インク保存性、吐出安定性が良好で、かつ形成した画像の光沢性に優れたインクジェット用顔料インク及びインクジェット記録方法を提供することができた。